(57)【要約】      （修正有）【課題】浸出水に含まれる重金属イオンを効率的に回収し、重金属イオンの拡散を抑制し、更には地盤や地下水の汚染を防止できる工法の提供。【解決手段】重金属を含有する汚染土１を、２枚以上、好ましくは３枚以上の重金属イオン吸着シートを含む積層構造体２の一方面上に載置し、汚染土１内を浸透する水により、重金属を溶出させ、溶出させた重金属イオンを重金属イオン吸着シートを含む積層構造体２と接触させ、重金属イオンを吸着シートに吸着して、汚染土から重金属イオンを除く工法。【選択図】図３
2018192449.tif 000002
【特許請求の範囲】
【請求項１】
重金属を含有する汚染土を、２枚以上の重金属イオン吸着シートを含む積層構造体の一方面上に載置することを特徴とする方法。
【請求項２】
前記積層構造体が、３枚以上の重金属イオン吸着シートを含む請求項１に記載の方法。
【請求項３】
前記汚染土内を浸透する水により前記重金属が溶出し、溶出した重金属イオンが前記重金属イオン吸着シートと接触する請求項１または２に記載の方法。
【請求項４】
前記重金属が、六価クロム、セレン、砒素、フッ素、ホウ素、鉛、またはカドミウムである請求項１〜３のいずれか１項に記載の方法。
【請求項５】
前記重金属イオン吸着シートが、繊維基材と、前記繊維基材内に形成され、バインダー樹脂から構成されるバインダー樹脂層と、前記バインダー樹脂を介して前記繊維基材に固定される重金属イオン吸着剤と、を有する請求項１〜４のいずれか１項に記載の方法。
【請求項６】
前記重金属イオン吸着シートにおいて、前記繊維基材内部に前記バインダー樹脂が固着していない部分が存在し、該部分が、前記繊維基材全体の１０％以上９５％以下である請求項５に記載の方法。
【請求項７】
前記重金属イオン吸着剤として、個数平均粒子径が０．２μｍ以上５μｍ以下であり、
一般式：［Ｍｇ2+1-xＡｌ3+x（ＯＨ）2］x+［（Ａn-）x/n・ｍＨ2Ｏ］x-
（Ａn-はｎ価のアニオン、０．２０≦ｘ≦０．３３）
で表される合成ハイドロタルサイト様物質を含む請求項５または６に記載の方法。
【請求項８】
Ａn-がＮＯ3-、ＣＯ32-、Ｃｌ-およびＳＯ42-から選択される請求項７に記載の方法。
【請求項９】
単一種のＡn-の含有率が、Ａn-の総モル中、７０モル％以上である請求項７または８に記載の方法。
【請求項１０】
前記重金属イオン吸着シートの透水係数が０．０１ｃｍ／ｓｅｃ以上０．５０ｃｍ／ｓｅｃ以下である請求項１〜９のいずれか１項に記載の方法。
【発明の詳細な説明】
【技術分野】
【０００１】
本発明は、重金属を含有する汚染土から浸出する重金属イオンの拡散を抑制し、地盤や地下水が汚染されることを防止する吸着シート工法に関するものである。
【背景技術】
【０００２】
六価クロム、セレン、砒素、フッ素、ホウ素等の重金属は、自然の岩石・土壌中に含まれており、特に火山活動や地殻変動の活発な日本においては、これらの自然由来の重金属が高濃度で偏在している地盤がある。仮に、このような高濃度域において建設工事を実施しようとすると、自然由来の重金属含有土壌を掘削する場合や、盛立・埋立する場合に、人への健康被害が発生する可能性がある。そのため建設工事を実施する場合には、これらの自然由来の重金属の溶出を防ぐ有効な対策を講じる必要がある。例えば、特許文献１は、これら六価クロム、セレン、砒素、フッ素、ホウ素等の重金属イオンの吸着性能に優れた吸着剤として、合成ハイドロタルサイト様物質を提供する。
【先行技術文献】
【特許文献】
【０００３】
【特許文献１】特許第４０３６２３７号公報
【発明の概要】
【発明が解決しようとする課題】
【０００４】
ところで、従来の一般的な吸着層工法では、盛土の基礎に重金属等を捕捉するための吸着層を設け、該吸着層として、所望量の重金属イオン吸着剤を２枚の基材で挟んだ積層物や、所望量の重金属イオン吸着剤を砕石などに加えた混合材料を地盤の上に敷設して使用していた。しかし従来の吸着層工法では、汚染土から浸出する重金属イオンを十分に回収できているとは言えず、改善が求められていた。そこで本発明は、浸出水に含まれる重金属イオンを効率的に回収することにより、重金属イオンの拡散を抑制し、更には地盤や地下水の汚染を防止できる新たな工法の提供を、発明の課題として掲げる。
【課題を解決するための手段】
【０００５】
本発明者らは、前記課題を解決するために鋭意研究を重ねた結果、重金属を含有する汚染土を、２枚以上の重金属イオン吸着シートを含む積層構造体の一方面上に載置することにより、汚染土から浸出する重金属イオンを効率的に回収でき、これにより浸出水に含まれる重金属イオンの拡散を抑制できることを見出し、本発明を完成した。
【０００６】
すなわち、本発明に係る方法は、以下の点に要旨を有する。
［１］  重金属を含有する汚染土を、２枚以上の重金属イオン吸着シートを含む積層構造体の一方面上に載置することを特徴とする方法。
［２］  前記積層構造体が、３枚以上の重金属イオン吸着シートを含む［１］に記載の方法。
［３］  前記汚染土内を浸透する水により前記重金属が溶出し、溶出した重金属イオンが前記重金属イオン吸着シートと接触する［１］または［２］に記載の方法。
［４］  前記重金属が、六価クロム、セレン、砒素、フッ素、ホウ素、鉛、またはカドミウムである［１］〜［３］のいずれか１項に記載の方法。
［５］  前記重金属イオン吸着シートが、繊維基材と、前記繊維基材内に形成され、バインダー樹脂から構成されるバインダー樹脂層と、前記バインダー樹脂を介して前記繊維基材に固定される重金属イオン吸着剤と、を有する［１］〜［４］のいずれか１項に記載の方法。
［６］  前記重金属イオン吸着シートにおいて、前記繊維基材内部に前記バインダー樹脂が固着していない部分が存在し、該部分が、前記繊維基材全体の１０％以上９５％以下である［５］に記載の方法。
［７］  前記重金属イオン吸着剤として、個数平均粒子径が０．２μｍ以上５μｍ以下であり、
一般式：［Ｍｇ2+1-xＡｌ3+x（ＯＨ）2］x+［（Ａn-）x/n・ｍＨ2Ｏ］x-
（Ａn-はｎ価のアニオン、０．２０≦ｘ≦０．３３）
で表される合成ハイドロタルサイト様物質を含む［５］または［６］に記載の方法。
［８］  Ａn-がＮＯ3-、ＣＯ32-、Ｃｌ-およびＳＯ42-から選択される［７］に記載の方法。
［９］  単一種のＡn-の含有率が、Ａn-の総モル中、７０モル％以上である［７］または［８］に記載の方法。
［１０］  前記重金属イオン吸着シートの透水係数が０．０１ｃｍ／ｓｅｃ以上０．５０ｃｍ／ｓｅｃ以下である［１］〜［９］のいずれか１項に記載の方法。
【発明の効果】
【０００７】
本発明によれば、汚染土から浸出する重金属イオンを効率的に回収できるため、浸出水に含まれる重金属イオンの拡散を抑制でき、これにより地盤や地下水が汚染されることを防止することが可能となる。
【図面の簡単な説明】
【０００８】
【図１】重金属イオン吸着シートの断面を１００倍に拡大したときのＳＥＭ写真である。
【図２】重金属イオン吸着シートの表面を５００倍に拡大したときのＳＥＭ写真である。
【図３】本発明に係る吸着シート工法の一例を示す概略図である。
【発明を実施するための形態】
【０００９】
なお以下、本発明について詳述するが、本開示において「重金属」とは、好ましくは六価クロム、セレン、砒素、フッ素、ホウ素、鉛、またはカドミウムを意味するものとする。
【００１０】
＜吸着シート工法＞
本発明に係る吸着シート工法は、建設工事現場における盛土の形成に適用できる。そして本発明に係る方法は、重金属を含有する汚染土を、２枚以上の重金属イオン吸着シートを含む積層構造体の一方面上に載置することを特徴とする。図３には、本発明に係る吸着シート工法の一例を示し、２枚以上の重金属イオン吸着シートを含む積層構造体２は、通常、地盤３の上に設置され、そして前記積層構造体２の一方面上に重金属を含有する汚染土１を載置する。
従来の一般的な吸着層工法では、盛土の基礎に重金属等を捕捉するための吸着層を設け、該吸着層として、所望量の重金属イオン吸着剤を２枚の基材で挟んだ積層物や、所望量の重金属イオン吸着剤を砕石などに加えた混合材料を地盤３の上に敷設して使用していた。従来の吸着層工法では、重金属イオン吸着剤の量をｎ倍に増大した場合、重金属イオンの回収効率はｎに比例して改善すると考えられていた。
本発明では、２枚以上の重金属イオン吸着シートを含む積層構造体の一方面上に汚染土を載置する。そして、前記汚染土内を浸透する水により前記重金属が溶出し、溶出した前記重金属が前記重金属イオン吸着シートと接触することにより重金属イオンを回収する。本発明者らが検討したところ、上記構成により、［１］重金属イオン吸着シートをＺ枚積層したときの透過率Ｘは、１枚の重金属イオン吸着シートの透過率Ｙより、Ｘ＝（Ｙ）Zとして求められることが分かり、［２］更にＸ＝（Ｙ）Zにより透過率が予測できるため、予め汚染土から浸出する重金属イオンの濃度を測定しておけば、その濃度に併せて重金属イオン吸着シートの積層枚数を調整でき、これにより経済的でより安全な工法が提供されることが分かった。
【００１１】
前記積層構造体は、好ましくは３枚以上の重金属イオン吸着シートを含むことが好ましいが、枚数が増えると経済性や設置時の作業効率が悪くなる虞があるため、好ましくは１０枚以下、より好ましくは８枚以下、更に好ましくは６枚以下である。重金属イオン吸着シートの枚数の増加に伴い、重金属イオンの透過率を抑えることが可能となる。
【００１２】
図３において、地盤３と汚染土１の間には、積層構造体２以外にも、透水層、遮水層、保護層等を適宜形成することができ、積層構造体２と汚染土１から浸出する重金属イオンの接触効率を良くする観点から、遮水層は、積層構造体２と地盤３の間、すなわち、積層構造体２において汚染土１を載置している側とは反対側に形成されることが好ましい。
【００１３】
なお重金属イオン吸着シートとして、後述する片面塗布タイプの重金属イオン吸着シートを選択する場合には、積層構造体において塗布面を上に向けるか下に向けるかは任意である。しかし、汚染土による目詰りを抑制し、フィルタライフを長くできることから、積層構造体に含まれる重金属イオン吸着シートのうち、最上段に設置される重金属イオン吸着シートは、塗布面を上に向けて設置されることが好ましい。一方、汚染土から浸出する重金属イオンとの接触時間を長くでき、重金属イオンの回収効率を向上できることから、積層構造体に含まれる重金属イオン吸着シートのうち、最下段に設置される重金属イオン吸着シートは、塗布面を下に向けて設置されることが好ましい。
【００１４】
積層構造体に載置された汚染土の表面の少なくとも一部は、覆土、植生または舗装されていてもよい。また前記汚染土の上部は均されていてもよい。更に重金属イオン吸着シートは、平地、斜面など、盛土が可能な地盤であれば、いかなる場所にも設置できる。
【００１５】
＜重金属イオン吸着シート＞
前記重金属イオン吸着シートは、重金属イオンを吸着できる性能を有していれば、いかなるシートでもよい。前記重金属イオン吸着シートは、例えば、繊維基材と、前記繊維基材内に形成され、バインダー樹脂から構成されるバインダー樹脂層と、前記バインダー樹脂を介して前記繊維基材に固定される重金属イオン吸着剤と、を有することが好ましい。繊維基材を用いることで、重金属イオン吸着シート自体の透水性が良好になり、水と重金属イオン吸着剤とが接触し易くなる。更に、バインダー樹脂を介して重金属イオン吸着剤を繊維基材に固定しておくことで、重金属イオン吸着剤が水と共に流れることを抑制できる。
【００１６】
１．繊維基材
繊維基材としては、具体的には、バインダー樹脂が基材内部にまで浸透するよう、繊維を一部または全部に含むシート状の部材であることが好ましく、重金属イオン吸着シートに水が接触した際に透水性に優れるよう、繊維を含む不織布から構成されることがより好ましい。前記不織布は、長繊維不織布、短繊維不織布のいずれであってもよく、不織布のウェブ形成には、乾式法（カーディング法）、湿式法、スパンボンド法、メルトブロー法等を適宜採用するとよい。ウェブの結合方法も特に限定されるものではなく、例えば、ニードルパンチ法、スパンレース法（水流絡合法）等の機械的絡合法；不織布層に予め低融点繊維を混繊しておき、この低融点繊維の一部又は全部を熱溶融させて、繊維交点を固着する方法（サーマルボンド法）；等の各種結合方法を採用できる。本発明では、繊維基材の強度を向上できることから、ニードルパンチ法、水流絡合法等の機械的絡合法が好ましく、特にニードルパンチ不織布が好ましく採用できる。
【００１７】
繊維基材に含まれる繊維としては、化学繊維が好ましい。具体的には、レーヨン、ポリノジック、キュプラ、リヨセル等の再生繊維；アセテート繊維、トリアセテート繊維等の半合成繊維；ナイロン６、ナイロン６６等のポリアミド繊維；ポリエチレンテレフタレート繊維、ポリブチレンテレフタレート繊維、ポリ乳酸繊維、ポリアリレート等のポリエステル繊維；ポリアクリロニトリル繊維、ポリアクリロニトリル−塩化ビニル共重合体繊維等のアクリル繊維；ポリエチレン繊維、ポリプロピレン繊維等のポリオレフィン繊維；ビニロン繊維、ポリビニルアルコール繊維等のポリビニルアルコール系繊維；ポリ塩化ビニル繊維、ビニリデン繊維、ポリクラール繊維等のポリ塩化ビニル系繊維；ポリウレタン繊維；ポリエチレンオキサイド繊維、ポリプロピレンオキサイド繊維等のポリエーテル系繊維；等が好ましい。これらの繊維は、単独で使用しても、混繊して使用してもよい。
中でも、強度に優れることから、再生繊維や合成繊維が好ましく、より好ましくは、ポリエステル繊維、ポリアミド繊維、またはポリオレフィン繊維等の合成繊維であり、特に劣化が少ないことから、ポリエステル繊維が好ましく、ポリエチレンテレフタレート繊維が最適である。ポリエステル繊維は、繊維基材１００質量％中、７０質量％以上（より好ましくは９０質量％以上、更に好ましくは９５質量％以上）含まれている事が望ましい。
【００１８】
繊維基材に使用される繊維は、中実繊維であっても中空繊維であってもよく、捲縮を有していても有していなくてもよい。また前記繊維は芯鞘型、偏心型等の複合繊維であってもよい。これらの繊維は単独で使用してもよく、また複数を混綿して使用してもよい。
【００１９】
繊維基材を構成する繊維の平均繊維径は、例えば、０．４μｍ以上が好ましく、５μｍ以上がより好ましく、１０μｍ以上が更に好ましく、３５μｍ以下が好ましく、より好ましくは３０μｍ以下であり、さらに好ましくは２５μｍ以下である。平均繊維径が下限値を下回ると、繊維が細かすぎて繊維間が密になり、透水性が悪化する虞がある。また上限値を上回ると、繊維間が粗になり、重金属イオン吸着剤を均一に固着できない可能性があるため好ましくない。
なお平均繊維径は、例えば、目視や、繊維を構成する素材の繊度及び密度などに基づき計算により求めることができる。
【００２０】
繊維基材の見掛け密度は、例えば、０．０１ｇ／ｃｍ3以上が好ましく、より好ましくは０．０５ｇ／ｃｍ3以上であり、更に好ましくは０．０７ｇ／ｃｍ3以上であり、０．３ｇ／ｃｍ3以下が好ましく、０．２５ｇ／ｃｍ3以下がより好ましく、０．２ｇ／ｃｍ3以下が更に好ましい。繊維基材の見掛け密度が前記範囲内であれば、汚染土内を浸透する水により溶出した重金属イオンが、重金属イオン吸着シート内部にまで浸透しやすくなるため、重金属イオンを効率よく低減できる。なお、繊維基材の見掛け密度の測定方法は、繊維基材の目付を厚さで除すことで求めることができる。
【００２１】
また、見掛け密度を上記範囲内に調整するためには、繊維基材の目付と厚さのバランスが重要となる。繊維基材の目付は、例えば、１０ｇ／ｍ2以上が好ましく、５０ｇ／ｍ2以上がより好ましく、１５０ｇ／ｍ2以上が更に好ましく、１０００ｇ／ｍ2以下が好ましく、７００ｇ／ｍ2以下がより好ましく、５００ｇ／ｍ2以下が更に好ましい。目付を前記範囲内に調整することにより、所望量の重金属イオン吸着剤を固着することが可能になる。
【００２２】
繊維基材の厚さは、例えば、１０ｍｍ以下が好ましく、８ｍｍ以下がより好ましく、６ｍｍ以下が更に好ましい。下限は特に限定されないが、例えば、０．５ｍｍ以上が好ましく、１ｍｍ以上がより好ましく、２ｍｍ以上が更に好ましい。繊維基材の厚さを前記範囲内に調整することで、所望量の重金属イオン吸着剤を固着することが可能になる。
【００２３】
２．重金属イオン吸着剤
重金属イオン吸着剤としては、重金属イオンを吸着できる材料である限り特に限定されないが、重金属イオン吸着剤としては、個数平均粒子径が０．２μｍ以上５μｍ以下であり、
一般式：［Ｍｇ2+1-xＡｌ3+x（ＯＨ）2］x+［（Ａn-）x/n・ｍＨ2Ｏ］x-
（Ａn-はｎ価のアニオン、０．２０≦ｘ≦０．３３）
で表される合成ハイドロタルサイト様物質が好ましい。該合成ハイドロタルサイト様物質としては、例えば、特許第４０３６２３７号公報に記載の方法により合成されたハイドロタルサイト様物質が好ましく、該合成ハイドロタルサイト様物質は層状鉱物である。特許第４０３６２３７号公報に記載の方法により合成されたハイドロタルサイト様物質のように、２０ｎｍ以下の結晶子サイズを有する合成ハイドロタルサイト様物質は、特に重金属イオンに対する選択吸着性に優れるため、本発明には好ましい。
【００２４】
Ａn-で表されるｎ価のアニオンは、好ましくはＮＯ3-、ＣＯ32-、Ｃｌ-およびＳＯ42-から選択される少なくとも１以上であり、特に六価クロム、セレン、砒素、フッ素またはホウ素等の重金属イオンに対する吸着性能がより高いことから、Ａn-はより好ましくはＣｌ-である。
【００２５】
前記合成ハイドロタルサイト様物質は合成品であることから、Ａn-の含有比率を細かく調整することが可能である。天然のハイドロタルサイトには２以上のＡn-が様々な比率で混在しているが、合成ハイドロタルサイト様物質においては、単一種のＡn-の含有率を、Ａn-の総モル中、好ましくは７０モル％以上、より好ましくは８０モル％以上、更に好ましくは９０モル％以上、特に好ましくは９５モル％以上、好ましくは１００モル％以下にコントロールすることができる。単一種のＡn-の含有率を高めることにより、重金属イオンに対する選択性を高めることが可能となる。
【００２６】
重金属イオン吸着剤の個数平均粒子径は、好ましくは０．２μｍ以上５μｍ以下であり、より好ましくは０．５μｍ以上であり、更に好ましくは１μｍ以上であり、より好ましくは４μｍ以下であり、更に好ましくは３μｍ以下である。重金属イオン吸着剤の個数平均粒子径が前記範囲内であれば、重金属イオン吸着シート製造時に、重金属イオン吸着剤が塗料中で沈んでしまうことを抑制でき、且つ、重金属イオン吸着剤がバインダー被膜に埋没することによる、重金属イオンの吸着量の低下を抑制できる。
本発明において、重金属イオン吸着剤の個数平均粒子径は、例えば、レザー回折式粒度分布測定装置により測定することが可能である。特に、合成ハイドロタルサイト様物質は凝集しやすい性質を有しているため、本発明でいう「重金属イオン吸着剤の個数平均粒子径」は、重金属イオン吸着剤（例えば、合成されたハイドロタルサイト様物質）の凝集体の個数平均粒子径を意味する場合がある。
【００２７】
重金属イオン吸着剤の個数平均粒子径と、繊維基材中の繊維の平均繊維径との比（個数平均粒子径：平均繊維径）は、例えば、１：３〜１：２０が好ましく、より好ましくは１：４〜１：１６であり、更に好ましくは１：５〜１：１４である。比を前記範囲内に調整することにより、繊維表面で重金属イオン吸着剤が重なり合うことなく、重金属イオン吸着剤の表面が露出し易くなるため、吸着性能の向上に寄与する。
【００２８】
３．塗料
次に繊維基材に塗布する塗料について説明する。塗料とは、重金属イオン吸着剤とバインダー樹脂とを含む液体である。固形の重金属イオン吸着剤は、前記塗料中にほぼ均一に分散されていることが好ましい。
【００２９】
本発明において、重金属イオン吸着シートに固着するバインダー樹脂（固形分）と重金属イオン吸着剤の質量比（バインダー樹脂（固形分）／重金属イオン吸着剤）は、好ましくは０．２以上、より好ましくは０．５以上、更に好ましくは０．６以上であり、より更に好ましくは０．７以上であり、上限は特に限定されないが、好ましくは５以下であり、より好ましくは３以下であり、更に好ましくは２以下であり、より更に好ましくは１．５以下であり、特に好ましくは１．２以下である。重金属イオン吸着剤の配合比率を前記範囲内に調整することにより、バインダー樹脂に重金属イオン吸着剤がしっかりと固定されるため、重金属イオン吸着剤が繊維基材から脱落することを抑制できる。また、重金属イオン吸着剤の表面がバインダー樹脂に完全に被覆されることも防止できるため、重金属イオン吸着剤の表面が外部に露出し、所望の重金属イオンの吸着性能も発揮される。
【００３０】
塗料は、安価であり、且つ、環境に対する負荷が少ないことから、水を分散媒とするエマルジョン系が好ましい。
【００３１】
バインダー樹脂としては、通常、不織布の接着用途で用いる樹脂を適宜使用するとよいが、例えば、酢酸ビニル単量体を構成単位に含む酢酸ビニル系バインダー、（メタ）アクリル酸及び／又は（メタ）アクリル酸エステルの共重合体であるアクリル系バインダー、合成ゴム系（例えば、ブタジエン−スチレン系、ブタジエン−アクリロニトリル系、クロロプレン系）バインダーが好ましい。中でも、接着強度が高いという利点を有するため、アクリル系バインダーが好ましい。
【００３２】
（メタ）アクリル酸エステルとしては、例えば、アクリル酸メチル、アクリル酸エチル、アクリル酸プロピル、アクリル酸ｎ−ブチル、アクリル酸イソブチル、アクリル酸ｓｅｃ−ブチル、アクリル酸ｔｅｒｔ−ブチル、アクリル酸２，２−ジメチルプロピル、アクリル酸シクロヘキシル、アクリル酸−２−ｔｅｒｔ−ブチルフェニル、アクリル酸２−ナフチル、アクリル酸フェニル、メタクリル酸メチル、メタクリル酸エチル、メタクリル酸プロピル、メタクリル酸ｎ−ブチル、メタクリル酸イソブチル、メタクリル酸ｓｅｃ−ブチル、メタクリル酸ｔｅｒｔ−ブチル、メタクリル酸２，２−ジメチルプロピル、メタクリル酸シクロヘキシル、メタクリル酸−２−ｔｅｒｔ−ブチルフェニル、メタクリル酸２−ナフチル、メタクリル酸フェニル等のラジカル重合性単量体が例示できる。
【００３３】
アクリル系バインダーのガラス転移温度は、−１０〜５０℃が好ましく、より好ましくは０〜４０℃である。
【００３４】
重金属イオン吸着剤の含有量は、塗料１００質量％中、０．１〜９０質量％が好ましく、０．５〜５０質量％がより好ましく、１〜４０質量％が更に好ましい。
【００３５】
塗料には、本発明の効果を阻害しない程度で、起泡剤、消泡剤、分散剤、増粘剤、着色料、防腐剤等の添加物が含まれていてもよい。
【００３６】
４．製造方法
前記重金属イオン吸着シートは、特に限定されるものではないが、例えば、前記塗料を前記繊維基材に含浸させる、或いは、前記塗料を前記繊維基材の片面に塗布することにより製造される。含浸法では、繊維基材の一方面から他方面にまで繊維基材の内部全体に塗料が付着するため、より多量に重金属イオン吸着剤を繊維基材に固定でき、重金属イオンの吸着量が増大するため好ましい。一方、前記塗料を前記繊維基材の片面に塗布する場合には、繊維基材の内部に塗料が付着しない部分（より好ましくは層）が形成されるため、この繊維基材中の塗料が付着していない部分において、繊維基材自体が本来有する透水性が発揮される。これにより、汚染土内を浸透する水により溶出した重金属イオンが、重金属イオン吸着シート全体に浸透しやすくなるため、大量の処理が可能となる。図１は、重金属イオン吸着シートの断面を１００倍に拡大したときのＳＥＭ写真であるが、片面塗布の場合には、下側の白く光る部分には吸着剤を含有するバインダー樹脂が固着しないため、この部分が透水性に寄与することとなる。
【００３７】
塗料を繊維基材の片面に塗布する場合には、バインダー樹脂層が、繊維基材の厚さ方向に表面から途中までに形成されることになるが、重金属イオン吸着シートにおいて、繊維基材内部にバインダー樹脂が固着していない部分は、例えば、繊維基材全体の１０％以上であることが好ましく、より好ましくは４５％以上であり、更に好ましくは６０％以上であり、上限は特に限定されないが、９５％以下が好ましく、９０％以下、８５％以下、更には８０％以下であっても問題ない。なおバインダー樹脂が固着していない部分の比率は、例えば、繊維基材の厚さと、繊維基材の厚さ方向におけるバインダー樹脂が固着していない部分の厚さの比率から求めることが可能である。
【００３８】
塗料を、繊維基材の片面に塗布する方法は特に限定されるものではなく、グラビア法、ロータリープリント法等一般的な塗布法を用いるとよい。塗料を塗布するときは、リバースコーター、キスロールコーター、ナイフコーター等の各種設備を用いるとよく、特にナイフコーターが好ましい。なお後述する発泡性塗料を使用する場合には、塗料中の気泡をできるだけ壊さないようにする点に注意が必要である。
【００３９】
また、重金属イオン吸着シートの製造において、前記塗料は、発泡性であっても非発泡性であっても差し支えないが、好ましくは発泡性である。発泡性の塗料を用いると、固化した塗料中には、発泡性塗料の気泡に由来する細かな微多孔が形成される。
【００４０】
図２に、重金属イオン吸着シートの表面を５００倍に拡大したときのＳＥＭ写真を示す。図２中の丸囲みの部分にあるように、発泡性の塗料を使用すると、固化後のバインダー樹脂層に微多孔（細かな穴）が形成される。この微多孔の存在により、重金属イオン吸着シートの透水性が更に高まるため、大量の処理が可能となる。更にこの微多孔の存在により、重金属イオン吸着剤の表面が表に露出しやすくなるため、水との接触頻度が高まる。そのため、発泡性を有しない塗料を塗布する場合に比べ、重金属イオンの回収効率を高めることも可能となる。加えて、塗料を発泡性にしておけば、塗料中の気泡が、塗料が繊維基材の内部奥深くにまで浸透することを遮り、塗料の一部のみが繊維基材に浸透し、残りは繊維基材の表面に気泡を形成した状態で固化するため、繊維基材の内部に塗料が付着しない部分（より好ましくは層）が形成されやすくなる。そのため特に発泡性塗料の使用は、塗料を繊維基材の片面に塗布する場合には好ましい方法である。また重金属イオン吸着シートの表面には、発泡性塗料中の気泡が一部、固化後も、気泡が破泡した連通状の状態で残っていてもよい。
【００４１】
前記塗料は、好ましくは機械的発泡等により発泡した状態、または発泡剤を含む状態で繊維基材に付与されることが好ましい。発泡倍率の調整が容易なことや、発泡のタイミングを制御できることから、少なくとも機械発泡を行うことが好ましい。また発泡の条件を考慮して、機械発泡と化学発泡の両発泡法にて塗料を発泡させても構わない。
【００４２】
また発泡状態の塗料を塗布する際、発泡状態の塗料は、未発泡のものに比べ、好ましくは１．５倍以上、より好ましくは２倍以上、更に好ましくは３倍以上、特に好ましくは５倍以上、好ましくは２０倍以下、より好ましく１５倍以下、更に好ましく１０倍以下、特に好ましくは９倍以下に起泡してから繊維基材に付与されることが好ましい。発泡倍率を前記範囲内に調整することにより、塗料の浸透の程度や微多孔の形成量をコントロールし易くなる。
【００４３】
前記塗料の塗布量（ＷＥＴ付量）は、固着させたい重金属イオン吸着剤の量に応じて適宜調整すると良いが、例えば、５０ｇ／ｍ2以上が好ましく、より好ましくは１００ｇ／ｍ2以上であり、６００ｇ／ｍ2以下が好ましく、より好ましくは５５０ｇ／ｍ2以下である。
【００４４】
前記塗料塗布後には、繊維基材を乾燥する。乾燥工程での温度は、例えば、１００℃以上１７０℃以下が好ましく、より好ましくは１１０℃以上１６０℃以下である。乾燥温度が低すぎると、塗料中の水分が蒸発しにくくなる。またアクリル系バインダーを使用する場合には、硬化のために、高温での実施が好ましい。また乾燥時間は、例えば０．５〜５分が好ましく、より好ましくは１〜３分である。
【００４５】
重金属イオン吸着シートにおいて、バインダー樹脂は、重金属イオン吸着シートに固着するバインダー樹脂１００質量％中、９０質量％以上、より好ましくは９３質量％以上、更に好ましくは９５質量％以上が繊維基材内部で固着していることが望ましい。上限は特に限定されないが、１００質量％以下が好ましい。バインダー樹脂が繊維基材の内部で固定化されれば、外部からの摩擦に対して優れた耐摩耗性が発揮され、且つ、重金属イオン吸着剤の脱落の少ないシートとなる。
【００４６】
重金属イオン吸着シートに固着する重金属イオン吸着剤の合計量は、乾燥付着量で１０ｇ／ｍ2以上が好ましく、より好ましくは１５ｇ／ｍ2以上であり、更に好ましくは２０ｇ／ｍ2以上であり、特に好ましくは３５ｇ／ｍ2以上である。上限は特に限定されないが、４００ｇ／ｍ2以下が好ましく、より好ましくは２００ｇ／ｍ2以下であり、更に好ましくは１２０ｇ／ｍ2以下であり、８０ｇ／ｍ2以下であってもよい。重金属イオン吸着剤の量が前記範囲内であれば、所望の性能を発揮し得る重金属イオン吸着シートが得られる。
【００４７】
重金属イオン吸着シートの透水係数は、０．０１ｃｍ／ｓｅｃ以上が好ましく、繊維基材の厚さや目付にもよるが、例えば、０．５０ｃｍ／ｓｅｃ以下であり、０．３０ｃｍ／ｓｅｃ以下であってもよい。透水係数が大きくなるほど、一度に大量の処理が可能となるため好ましい。なお透水係数は、例えば、ＪＩＳ  Ａ１２１８−１９９８に準じて測定することが可能である。
【００４８】
このようにして製造された重金属イオン吸着シートの目付は、重金属イオン吸着シートの用途及び使用環境を考慮して適宜調整するとよいが、例えば、１０ｇ／ｍ2以上がよく、好ましくは１００ｇ／ｍ2以上、より好ましくは２００ｇ／ｍ2以上、更に好ましくは３００ｇ／ｍ2以上であり、２５００ｇ／ｍ2以下が好ましく、１０００ｇ／ｍ2以下がより好ましく、更に好ましくは７５０ｇ／ｍ2以下であり、より更に好ましくは６５０ｇ／ｍ2以下である。
【００４９】
重金属イオン吸着シートの厚さは、例えば、３０ｍｍ以下が好ましく、１０ｍｍ以下がより好ましく、７ｍｍ以下が更に好ましく、６ｍｍ以下がより更に好ましい。下限は特に限定されないが、例えば、０．５ｍｍ以上が好ましく、１ｍｍ以上がより好ましく、２ｍｍ以上が更に好ましい。繊維基材の厚さを前記範囲内に調整することで、所望量の重金属イオン吸着剤を固着することが可能になる。
【００５０】
なお厚さや目付を調整するために、重金属イオン吸着シートは、繊維シートと複合一体化されてもよい。前記繊維シートとしては、例えば、重金属イオン吸着シートや重金属イオン吸着剤が繊維基材に固定されていない不織布等の繊維基材等が挙げられる。重金属イオン吸着シートとこれらの繊維シートとは、ニードルパンチ法等の機械的絡合法；呉羽テック社製「ダイナック（登録商標）」に代表される熱融着性不織布を介しての熱接着；接着剤を介して接着；等、種々の接合手段により一体化されていることが好ましい。
【実施例】
【００５１】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【００５２】
本実施例で用いた測定装置は以下の通りである。
重金属イオン濃度の測定：誘導結合プラズマ質量分析装置（アジレント・テクノロジー社製「ＩＣＰ−ＭＳ（型式：Ａｇｉｌｅｎｔ７７００）」）
個数平均粒子径（Ｄ５０）の測定：レザー回折式粒度分布測定装置（島津製作所製「ＳＡＬＤ−７０００」）
【００５３】
＜作製例１＞
重金属イオン吸着剤として、合成ハイドロタルサイト様物質（Ａn-がＣｌ-であり、該Ｃｌ-の含有率が、Ａn-の総モル中１００モル％である塩素型の合成ハイドロタルサイト（ビーズ分散前の個数平均粒子径：５．６μｍ））を用いた。重金属イオン吸着剤が３０質量％、分散剤等の固形分が１０質量％となるようにしてこれらを水に撹拌し、得られた混合液をビーズ分散機で、ガラス製ビーズ（ビーズ直径：０．３〜５ｍｍ）を一定時間接触させた。その後、増粘剤を加えて粘度を調整することにより、個数平均粒子径が２．８μｍの重金属イオン吸着剤分散液を作製した。
そこへ、水を分散媒とするアクリル系バインダー（日本合成化学工業社製「モビニール（登録商標）７１０Ａ」、固形分４１％、粘度２００〜７００ｍｐａｓ）及び起泡剤を、重金属イオン吸着剤分散液：アクリル系バインダー：起泡剤＝１００：６０：２（質量部）の混合比となるように添加し、機械発泡にて発泡倍率３〜５倍にまで発泡させて発泡性塗料とした。
この発泡性塗料を、ポリエステル製スパンボンド不織布（東洋紡社製「９４５ＲＨＢ」、スパンボンド不織布を構成する繊維の平均繊維径２４μｍ、目付４５０ｇ／ｍ2、厚さ４．０ｍｍ）の片面に塗布し、その後１３０℃で乾燥させて、微多孔を有する重金属イオン吸着シートを得た。
なおバインダー樹脂層は、繊維基材の厚さ方向に表面から途中までに形成されており、バインダー樹脂が塗布されていない部分は、基材全体の７２％であった。
また得られた重金属イオン吸着シートのＪＩＳ  Ａ１２１８−１９９８に準じて測定される透水係数は０．２４ｃｍ／ｓｅｃであった。
【００５４】
＜散水試験＞
［１］汚染模擬土として、６０％砒酸溶液を水で希釈したものを、洗い砂に散布して良く混ぜて得られる、砒素溶出濃度が０．０３２ｍｇ／Ｌ（溶出基準の３．２倍）の土を用いた。
［２］整地した地盤に、保護シート、遮水シート、透水シート、４角塩ビパイプ、積層構造体をこの順で敷設し、積層構造体の上に汚染模擬土を盛土（サイズ：底辺２．４ｍ×１．５ｍ、高さ０．４ｍ、盛土重量約１０００ｋｇ、充填密度１．７ｇ／ｃｍ3）した。
［３］散水／散水休止を一定時間毎に繰り返し、盛土に２６０Ｌ散水した。
［４］散水終了後、積層構造体を通過した水を採取して、採取した水に硫酸及び硝酸を加え、加熱灰化後、ＩＣＰにより砒素含有量を測定した。
［５］ＩＣＰにより測定された砒素含有量（μｇ）を、積層構造体を通過した水の総量（Ｌ）で除して砒素溶出濃度を求めた。結果を表１に示す。
【００５５】
＜実施例１、比較例１〜２＞
実施例１では、散水試験における積層構造体として、作製例１により得られた重金属イオン吸着シートを３枚重ねたものを使用した。
比較例１では、実施例１における積層構造体を、作製例１により得られた１枚の重金属イオン吸着シートに変更したこと以外は、実施例１と同様に試験を行った。
比較例２では、実施例１における積層構造体を、１枚のポリエステル製スパンボンド不織布（東洋紡社製「９４５ＲＨＢ」）に変更したこと以外は、実施例１と同様に試験を行った。
【００５６】
【表１】
2018192449.tif 000003
【００５７】
なお上記表１において、砒素吸着率及び透過率は下記式（１）〜（２）により求めることができる。
砒素吸着率（％）＝１００−｛（ａ×ｂ）／（ｍ×ｎ）｝×１００      …（１）
透過率（−）＝（ａ×ｂ）／（ｍ×ｎ）      …（２）
［式（１）〜（２）中、ａ：各試験例における通過した水の総量（Ｌ）、ｂ：各試験例における砒素溶出濃度（μｇ／Ｌ）、ｍ：比較例２における通過した水の総量（Ｌ）、ｎ：比較例２における砒素溶出濃度（μｇ／Ｌ）］
【００５８】
上記結果が示すように、実施例１では、１枚の重金属イオン吸着シートを使用した比較例１の透過率が０．４３９であるから、予想される透過率がＸ＝（０．４３９）3≒０．０８５であるところ、これに近似する０．０４４の結果が得られた。すなわち、重金属イオン吸着シートをＺ枚積層したときの透過率Ｘは、１枚の重金属イオン吸着シートの透過率Ｙより、Ｘ＝（Ｙ）Zとして求められることが明らかとなった。
【符号の説明】
【００５９】
１：重金属を含有する汚染土、２：２枚以上の重金属イオン吸着シートを含む積層構造体、３：地盤
【図１】
2018192449.tif 000004
【図２】
2018192449.tif 000005
【図３】
2018192449.tif 000006